FR 3032144 A1 20160805 FR 1550866 A 20150204 L'invention concerne un procédé pour fabriquer une pièce en matériau composite, par exemple une pièce tridimensionnelle ou massive, telle qu'une articulation ou une bielle, tout en lui conférant une tenue mécanique élevée. ARRIERE PLAN DE L'INVENTION Il est connu de fabriquer des pièces en matériau composite en intégrant des fibres de renfort courtes dans de la résine thermoplastique, et en procédant à la mise en forme des pièces sous presse. Avec ce procédé, la longueur des fibres est limitée à vingt ou trente millimètres, du fait que ces fibres s'orientent de façon aléatoire dans la résine thermoplastique. Ce procédé, qui fait partie des procédés dits SEC (Sheet Molding Compound), permet de fabriquer des pièces ayant une densité de fibres comprise entre trente et quarante pourcents, de manière générale, ce qui correspond à des pièces faiblement chargées ayant par là même une tenue mécanique relativement basse. En pratique, ce procédé permet de fabriquer des pièces d'épaisseur régulière et relativement faible, telles que des pièces de carénage ou de capotage pour l'industrie automobile. Selon un autre procédé connu, un tissu plan de fibres de renfort, pouvant avoir une épaisseur relativement conséquente, est imprégné de résine thermoplastique avant d'être installé dans une presse pour être déformé afin de lui donner un galbe. Plusieurs éléments de ce type peuvent être fabriqués avant d'être collés les uns aux autres par matriçage à chaud. Il est ainsi par exemple possible de rapporter une pièce à section en L sur une portion plane, pour réaliser une pièce tridimensionnelle à section en T. Ce procédé qui a été développé par la société Carbon Forge permet de fabriquer des pièces comportant des fibres plus longues (comprise entre cinquante et cent millimètres), ayant une densité de fibres plus importante (comprise entre cinquante-cinq et soixante pourcents). Ce procédé permet d'obtenir une tenue mécanique plus élevée, d'autant plus que l'orientation des fibres est sensiblement maîtrisée au lieu d'être désordonnée. En pratique, cet autre procédé permet de fabriquer des pièces structurelles mais ayant des dimensions faibles, par exemple cent-cinquante par cent-cinquante millimètres, et des formes qui doivent malgré tout être relativement simples. Dernièrement a été développé un nouveau procédé pour fabriquer en matériau composite une pièce brute ayant une forme massive et/ou tridimensionnelle, comprenant les étapes de : - placer à chaud au moins un toron de fibres de renfort imprégné de résine thermoplastique en quantité excédentaire pour constituer une préforme de la pièce fabriquée ; - matricer à chaud cette préforme pour lui donner 20 une forme souhaitée tout en évacuant la résine excédentaire ; - refroidir la préforme matricée en la maintenant sous pression pour constituer la pièce brute. Ce procédé, connu du document FR-A-2981001, 25 permet de réaliser une pièce tridimensionnelle ayant une densité élevée de fibres qui sont orientées selon la trajectoire utilisée lors de l'enroulement, ce qui contribue à accroître la tenue mécanique tout en autorisant la fabrication de pièces tridimensionnelles 30 et/ou massives. OBJET DE L'INVENTION Le but de l'invention est d'améliorer encore les performances mécaniques des pièces en matériau composite à matrice thermoplastique. 35 RESUME DE L'INVENTION A cet effet, l'invention a pour objet un procédé pour fabriquer en matériau composite une pièce ayant une forme massive et/ou tridimensionnelle, comprenant les étapes de : - disposer des fibres de renfort et de la résine dans un outillage de préformage de manière à constituer une préforme de la pièce ; les fibres étant disposées pour s'étendre au moins en partie selon au moins une direction de sollicitation mécanique de la pièce à fabriquer ; - mettre en forme à chaud cette préforme dans un outillage de mise en forme, en veillant à contenir les fibres dans l'outillage pour obtenir la pièce ; refroidir la pièce en la maintenant sous pression. Ainsi, l'opération de matriçage renforce la pénétration de la résine entre les fibres de renforts sans risquer une coupure des fibres qui altérerait la résistance mécanique de la pièce. Les fibres s'étendant au moins en partie selon au moins une direction de sollicitation mécanique de la pièce à fabriquer sont ainsi disposées et orientées selon une géométrie prédéfinie pour garantir des performances mécaniques de la pièce. D'autres caractéristiques et avantages de l'invention ressortiront à la lecture de la description qui suit de modes de mise en oeuvre particuliers et non limitatifs de l'invention. BREVE DESCRIPTION DES FIGURES Il sera fait référence aux dessins annexés, parmi lesquels : - la figure 1 est une vue de dessus d'une bielle double fabriquée avec le procédé selon l'invention - la figure 2 montre en perspective le bobinage d'un toron de fibres de renfort autour des reliefs d'un outillage de bobinage pour fabriquer la bielle de la figure 1 conformément à l'invention ; - la figure 3 est une vue de détail montrant en perspective un relief de bobinage de l'outillage de la figure 2 sous forme de plot comportant un épaulement ; - la figure 4 est une vue en coupe montrant une possibilité de bobinage d'un toron de fibres de renfort autour d'un plot à épaulement ; - la figure 5 est une vue montrant une face d'un outillage de matriçage dans lequel est installée une pièce en cours de matriçage ; - la figure 6 est une vue en perspective d'une articulation fabriquée avec le procédé selon l'invention ; - la figure 7 est une vue schématique partielle de l'outillage de bobinage utilisé pour la fabrication de la préforme de l'articulation, l'outillage étant présenté après bobinage ; - la figure 8 est une vue schématique, en perspective éclatée, de cet outillage de bobinage ; la figure 9 est une vue schématique, en perspective éclatée, d'un outillage de matriçage utilisé pour le forgeage de l'articulation ; - la figure 10 est une vue en coupe selon un plan 25 vertical de cet outillage, avant l'opération de forgeage ; - la figure 11 est une vue analogue à celle de la figure 10, pendant l'opération de forgeage ; - la figure 12 est une vue analogue à celle de la 30 figure 10, à la fin de l'opération de forgeage ; - la figure 13 est une vue analogue à celle de la figure 10, d'une deuxième version d'un outillage de matriçage utilisé pour le forgeage de l'articulation. DESCRIPTION DETAILLEE DE L'INVENTION 35 Le procédé de l'invention est ici décrit en application à la fabrication de deux pièces, étant entendu qu'il ne s'agit là que de deux exemples de mise en oeuvre du procédé. Dans le premier mode de mise en oeuvre, la pièce à fabriquer est une bielle double 1 représentée sur la figure 1. La bielle double 1 comporte un palier central 2 orienté selon un axe principal AP correspondant à un axe normal au plan de la figure 1, et deux bras latéraux 3 et 4 orientés transversalement en s'étendant selon un axe AT perpendiculaire à l'axe AP, et qui partent du palier central 2 dans des directions opposées. Chaque bras est terminé par un palier correspondant, et ces paliers latéraux, repérés par 6 et 7, sont orientés parallèlement au palier central 2. Chacun des trois paliers a une forme de paroi généralement cylindrique à base circulaire, le palier central ayant un diamètre significativement supérieur à celui des paliers latéraux. Le bras 3 comporte une paroi plane 9 s'étendant selon un plan normal à la direction principale AP, c'est-à-dire selon le plan de la figure 1, et deux nervures 11 et 12 bordant la région 9. Chaque nervure est une paroi s'étendant perpendiculairement à la paroi plane 9, et qui raccorde le palier central 2 au palier latéral 6. Les deux nervures 11 et 12 sont situées de part et d'autre de l'axe transversal AT qui passe quant à lui par l'axe central de chacun des paliers 2, 6 et 7. La région centrale 9 a une épaisseur relativement faible par rapport à la hauteur des paliers le long de la direction principale AP, alors que les nervures latérales 11 et 12 ont chacune une hauteur proche de la hauteur des paliers. La bielle double 1 a une forme qui est symétrique par rapport à un plan normal à l'axe transversal AT et contenant l'axe principal AP qui par ailleurs coïncide avec l'axe central du palier principal 2. Ainsi, le bras 4 est le symétrique du bras 3, de sorte qu'il comporte lui aussi deux nervures du même type. La bielle double 1 est également symétrique par rapport à un plan contenant l'axe transversal AT et l'axe principal AP, et elle est également symétrique par rapport à un plan normal à l'axe principal AP et contenant l'axe transversal AT. Cette bielle est fabriquée à l'aide des outillages représentés sur les figures 2 à 5, à savoir un outillage de préformage 16 et un outillage de matriçage ou estampage 31. L'outil de préformage 16 comporte ici une platine ou sole 13 ayant une face supérieure 14 plane, cette platine étant pourvue de sept reliefs de bobinage qui sont ici des plots, repérés par les références 17 à 23. Plus concrètement, le plot 17 correspond au palier 6, les plots 18 et 19 correspondent à l'espace situé entres les nervures 11 et 12 du bras 3, le plot 20 correspond au palier central 2, les plots 21 et 22 correspondent à l'espace situé entre les nervures du bras 4, et le plot 23 correspond au palier 7. Comme visible sur la figure 2, un toron 24 de fibres de renfort imprégné de résine thermoplastique est bobiné sur l'outil de préformage 16, autour des plots 1723, de manière à suivre une trajectoire qui délimite à la fois les trois paliers ou chapes 2, 6, et 7, et les nervures 11 et 12 du bras 3 ainsi que les nervures correspondantes du bras 4. Le toron de fibres est disposé pour s'étendre selon une trajectoire coïncidant avec les directions de sollicitation de la pièce à fabriquer. Le toron 24 de fibres de renfort peut se présenter sous différentes formes : il peut s'agir d'un ensemble de fibres organisées parallèlement les unes aux autres ou en hélice ; il peut également s'agir d'un ensemble de fibres tressées les unes avec les autres pour constituer une tresse souple s'étendant globalement selon une direction principale, mais constituée de fibres de fuseau orientées selon de multiples directions. Le toron 24 imprégné de résine thermoplastique est bobiné autour des différents plots de telle manière que, comme visible sur la figure 2, il entoure complètement le palier 6 pour passer ensuite d'un même côté des plots 18 et 19 avant de changer de côté pour entourer une moitié du plot central 20 pour repasser ensuite d'un même côté des plots 21 et 22 avant d'entourer complètement le deuxième plot latéral 7 pour revenir selon une trajectoire symétrique jusqu'au premier plot latéral 6, ce qui correspond à un tour complet. Le toron 24 peut ainsi être bobiné sur plusieurs tours autour des différents plots, le nombre de tours étant conditionné par le diamètre de la section du toron vis-à-vis des dimensions de la pièce à fabriquer. Dans l'exemple de la figure 2 qui est donné à titre principalement didactique pour comprendre la trajectoire du toron, celui-ci est bobiné sur un tour et demi. Comme visible sur les figures, les plots 17 et 23 sont des plots épaulés : il s'agit de plots de révolution comportant une embase cylindrique prolongée par un téton coaxial de plus faible diamètre que l'embase. Cette forme des plots 17 et 23 permet de réaliser des paliers ou chapes dont la surface interne est elle-même chanfreinée, c'est-à-dire qu'elle comporte deux zones ayant deux diamètres différents. En particulier, et comme visible sur les figures 3 et 4, le toron 24 peut être bobiné sur un nombre de tours important en étant agencé de façon à constituer une seule couche circonférentielle 26 autour de l'embase du plot 17, et deux couches circonférentielles concentriques 27 et 28 autour de l'extrémité supérieure du plot 17 qui présente un diamètre significativement plus faible que son embase. Ainsi, différentes solutions peuvent être envisagées en ce qui concerne le bobinage du toron sur l'outil de préformage 16, en fonction des particularités de formes que l'on souhaite obtenir au niveau de la pièce à fabriquer. Le toron 24 imprégné de résine thermoplastique est bobiné sur l'outil 16 à chaud, de manière à avoir la souplesse requise pour permettre un bobinage précis. Avantageusement, l'outillage de bobinage est du type chauffant, et le bobinage en tant que tel peut être réalisé au moyen d'un bras robotisé. Lorsque le bobinage du toron 24 est entièrement terminé, il constitue une préforme 32 de la pièce à fabriquer. Cette préforme est laissée à refroidir pour qu'elle se solidifie dans sa forme propre. Lorsque la préforme 32 est solidifiée, elle est extraite de l'outil de préformage 16. A ce titre, les éléments de relief que constituent les plots 17-23 sont avantageusement prévus rétractables par rapport à la platine 13 qui les porte. Dans ce cas, le détachement de la préforme est obtenu en commandant la rétraction des plots 17-23 avant de saisir cette préforme 32 pour la mettre en place dans l'outil de matriçage 31. L'outil de matriçage 31, représenté en figure 5, comprend une platine 33, formant une matrice, dans laquelle est usinée une empreinte 34 de la forme externe de la double-bielle 1 à fabriquer. Cette matrice est installée dans une presse qui porte au niveau de l'extrémité de son vérin un poinçon ayant une forme complémentaire de l'empreinte. Lorsque la préforme 32 a été installée dans l'empreinte de l'outil de matriçage 31, le cycle de matriçage peut débuter. La presse est alors commandée pour rapprocher le poinçon et la matrice, jusqu'à établir une pression prédéterminée pendant une durée prédéterminée. La matrice et le poinçon coopèrent ensemble de telle manière que la résine soit contenue, c'est-à-dire qu'elle ne fuit de la matrice. On s'assure en outre qu'aucune fibre ne dépasse de la matrice lors de l'insertion du poinçon pour éviter qu'elle ne soit cisaillée par le poinçon. Cette opération de matriçage est réalisée à chaud : à ce titre, l'outil de matriçage 31 est avantageusement prévu chauffant et préchauffé pour réchauffer la préforme avant le début du cycle de matriçage. Le matriçage peut être réalisé en une seule opération ou en plusieurs opérations, en utilisant différentes paires d'outils de matriçage, pour réduire graduellement le volume de la double bielle à fabriquer. On peut par exemple utiliser un premier outil de matriçage pour former une première ébauche à partir de la préforme 32 en la matriçant. Une fois que cette première ébauche est terminée, cette première ébauche est placée dans un second outil de matriçage, pour réduire encore son volume et constituer la double bielle sous forme de pièce brute Les différentes opérations de matriçage sont ici réalisées à une température comprise entre cent soixante et deux cent degrés Celsius pour obtenir un ramollissement de la résine thermoplastique. La pièce est avantageusement refroidie, au moins partiellement avant son transfert d'un outillage de matriçage vers un autre outillage de matriçage. Après la dernière opération de matriçage, on laisse refroidir l'outillage ainsi que la pièce qu'il contient avant de procéder au démoulage. Ce refroidissement est réalisé tout en maintenant la matrice et le poinçon sous pression pendant toute la durée nécessaire à la solidification de la résine thermoplastique, ce qui permet d'extraire de la matrice une double bielle brute non déformée. Conformément à l'invention, la fabrication d'une pièce ayant une géométrie différente de cette bielle double est assurée avec des outillages analogues adaptés à cette autre géométrie comme on le va le voir dans le deuxième mode de mise en oeuvre qui sera décrit en relation avec les figures 6 à 12. Dans cette deuxième mise en oeuvre, le procédé de l'invention est utilisé pour réaliser l'articulation double représentée à la figure 6 et généralement désignée en 100. L'articulation double 100 comprend deux paliers 101, 102 d'axes centraux parallèles et reliés l'un à l'autre par un pontet généralement désigné en 103. Le pontet 103 comprend : une première membrure 103.1 s'étendant tangentiellement par rapport aux paliers 101, 102 et ayant une largeur égale à la longueur des paliers 101, 102 (lesdites largeurs et longueurs étant mesurées parallèlement aux axes centraux des paliers) ; une deuxième membrure 103.2 écartée de la première membrure 103.1 et incurvée vers la première membrure 103.1 ; et une troisième membrure 103.3 sensiblement en forme de X s'étendant entre les paliers 101, 102, les première et deuxième membrures 103.1, 103.2. La première membrure 103.1 comprend une nervure longitudinale 103.11 reliant les deux paliers 101, 102. Dans ce deuxième mode de mise en oeuvre, on utilise comme outillage de préformage un moule, généralement désigné en 40 sur les figures 7 et 8, comportant une empreinte 45 à la forme extérieure de la préforme (référencée 320 sur la figure 10), deux noyaux 41, 42 pour former les paliers 101, 102, un noyau 43 pour former la première membrure 103.1 (sans la nervure) et la partie de la troisième membrure 103.3 en regard de la première membrure 103.1, et un noyau 44 pour former la deuxième membrure 103.2 et la partie de la troisième membrure 103.3 en regard de la deuxième membrure 103.2. Dans l'empreinte 45 du moule 40 est montée une platine mobile 40.1 qui coulisse sur les noyaux et qui est à la forme de la préforme. Le moule 40 est fermé par un couvercle 40.2 qui est de même forme que la platine 40.1 et qui pénètre dans l'empreinte 45 du moule 40. L'outil de matriçage, représenté sur les figures 9 à 12, comprend une matrice 50 comportant une empreinte 55 à la forme extérieure de la préforme 320, deux noyaux 51, 52 pour former les paliers 101, 102, un noyau 53 pour s'étendre entre la première membrure 103.1 et la partie de la troisième membrure 103.3 en regard de la première membrure 103.1, et un noyau 54 pour s'étendre entre la deuxième membrure 103.2 et la partie de la troisième membrure 103.3 en regard de la deuxième membrure 103.2. Le noyau 53 comprend un décrochement 56 pour ménager un espace pour la nervure 103.11 de manière à définir l'une des surfaces latérales et le bord extrême de la nervure 103.11. La matrice 50 est fermée d'un côté par un fond 50.1 et de l'autre par un couvercle 57 à la forme extérieure de la préforme 320 qui pénètre partiellement dans l'empreinte 55 de la matrice 50. Le couvercle 57 comprend une portion en saillie 58 (visible sur la figure 10) s'étendant en regard du noyau 53 pour définir l'autre des surfaces latérales de la nervure 103.11. Le fond 50.1 et les noyaux sont solidaires d'une platine 59 solidaire d'un plateau d'une presse. Le fond 50.1 coulisse dans la matrice parallèlement aux axes centraux des noyaux. Le couvercle est solidaire d'un plateau monté sur le vérin de la presse. Lors de la fabrication de la préforme 320, les fibres sont disposées dans l'empreinte 45 de l'outillage de préformage, autour des noyaux 41 à 44, de manière à s'enrouler autour des noyaux 41, 42 et à s'étendre le long d'une direction longitudinale des futures membrures 103.1 à 103.3. Dans ce mode de mise en oeuvre, les fibres sont dites continues car elles ont une longueur de plusieurs fois la longueur de la pièce, cinq à six fois la longueur de la pièce. Au début de la mise en place des fibres, la platine inférieure 40.1 se trouve vers le haut du moule 40 et descend au fur et à mesure que l'épaisseur de fibres bobinées augmente. Une fois la mise en place des fibres terminée, de la résine thermoplastique est ensuite introduite à chaud dans l'empreinte du moule 40 pour remplir celle-ci avant fermeture du couvercle. Le couvercle 40.2 est ensuite mis en place pour comprimer légèrement l'ensemble. Après refroidissement de la résine, la préforme 320 est sortie du moule 40. Tant le couvercle 40.2 que la platine inférieure 40.1 sont agencés pour que subsiste un surplus local de résine thermoplastique et de fibres sur les côtés de la première membrure 103.1 de la préforme 320. Une fois refroidie, la préforme 320 est introduite dans l'outil de matriçage qui est chauffé pour ramollir la préforme 320 (figure 10). Le couvercle 57 est appliqué contre la préforme de manière à diminuer l'épaisseur de la préforme et l'amener à celle de la pièce finie (figure 11) et à former la nervure (figure 12). Le surplus local précité de matériau composite (résine et fibres) est déplacé et repousse une partie de la résine et des fibres qui se trouve au centre de la future première membrure vers l'espace laissé entre le renfoncement 56 du noyau 53 et la portion 58 en saillie du couvercle 56 pour former la nervure variante de la figure 13, les noyaux 51, de moyens de chauffage. La matrice 50 et sont thermiquement isolés des plateaux de supportant par des plaques d'isolant Dans la 52 sont équipés le couvercle 56 la presse les thermique 61, 62 respectivement. Le placement des fibres contribue à conférer à la pièce fabriquée une tenue mécanique importante, en plus de permettre la fabrication de pièces tridimensionnelles et/ou massives pouvant avoir une forme complexe. D'une générale, l'invention tridimensionnelle ayant permet de réaliser une une densité de fibres manière pièce élevée, pouvant atteindre cinquante-cinq à soixante-cinq pourcents de fibres. De préférence, ces fibres se présentent sous forme d'un ou plusieurs torons de fibres utilisée lors continues et orientées selon la trajectoire de l'enroulement. Les fibres longues sont disposées et orientées pour garantir les performances mécaniques de la pièce en s'étendant au moins en partie selon au moins une direction de sollicitation mécanique de la pièce à fabriquer. Concrètement, toute la phase de mise en place des fibres permet de positionner et d'orienter les fibres dans un état très proche de celui qu'elles vont avoir dans la pièce finie : l'orientation des fibres peut ainsi être complètement optimisée par rapport aux besoins techniques et mécaniques de la pièce. La phase de matriçage qui suit le placement des fibres permet d'obtenir une géométrie souhaitée, avec un degré de précision élevé. Par ailleurs, il est possible de placer un insert dans la préforme pour que celui-ci soit intégré à la pièce finie en étant rigidement solidarisé au corps de la pièce finie afin de faciliter par exemple les transferts d'efforts. Un tel insert est typiquement un élément d'une nature autre que le corps de la pièce, comme par exemple un insert de type métallique, un capteur, un palier, une partie de d'assemblage ou de fixation. Le procédé comprend alors l'étape de placer dans l'outillage de préformage au moins un insert pour que l'insert soit intégré dans le matériau de la préforme. A cette fin, le ou les inserts sont ici disposés dans le moule avant placement des fibres. Ainsi, ce procédé de fabrication permet de fabriquer en matériau composite des pièces initialement fabriquées en acier ou autre, pour les remplacer par des pièces en matériau composite ayant un poids et/ou un volume plus faible et une tenue mécanique comparable selon un cas de charge donné. On notera que l'outillage de mise en forme est de préférence agencé pour que la pièce obtenue présente des caractéristiques géométriques finales de la pièce à fabriquer. Ceci permet de limiter les reprises d'usinage à réaliser après la mise en forme. Bien entendu, l'invention n'est pas limité aux modes de mise en oeuvre décrits mais englobe toute variante de réalisation entrant dans le champ de l'invention telle que définie par les revendications. Le procédé selon l'invention permet de fabriquer des pièces ayant des formes complexes, s'étendant selon les trois dimensions, et pouvant également être massives soit dans des régions localisées, soit sur l'ensemble de la pièce. Dans le premier exemple, la pièce est obtenue en bobinant un seul toron de fibres. Mais dans le cas d'une pièce de forme plus complexe, il est tout à fait possible de bobiner plusieurs torons correspondant par exemple à plusieurs parties de la pièce à fabriquer. Dans le même mode de mise en oeuvre, les fibres de renfort sont pré-imprégnées de résine thermoplastique. En variante, pour fabriquer la double bielle, on pourrait utiliser des fibres sèches mises en place dans un outillage formant moule dans lequel la résine thermoplastique serait introduite ultérieurement. Inversement, dans le deuxième mode de mise en oeuvre, des fibres sèches sont utilisées. En variante, on pourrait utiliser des fibres pré-imprégnées. Les fibres peuvent être en tout matériau susceptible de renforcer mécaniquement le matériau thermoplastique compte tenu des performances recherchées et notamment en polyaramide, verre, carbone... Les fibres sont longues c'est-à-dire qu'elles ont une longueur minimale sensiblement de l'ordre de la longueur de la pièce. Les fibres ont de préférence une longueur au moins sensiblement égale à un multiple entier -par exemple deux, trois, quatre ou plus- de la longueur de la pièce. Néanmoins, certaines des fibres peuvent être courtes, c'est-à-dire avoir une longueur inférieure à une longueur de la pièce brute. Des fibres courtes peuvent être rajoutées en complément dans certaines zones. Des fibres ayant une fonction autre que le renfort peuvent également être rajoutées dans la résine ou combinées aux fibres de renfort, et par exemple des fibres optiques ou toutes autres fibres susceptibles de transmettre un signal. Ces fibres conductrices de signal peuvent par exemple avoir une extrémité reliée à un capteur noyé dans la pièce et une extrémité opposée débouchant à l'extérieur de la pièce pour être raccordée à une unité de traitement du signal. Le procédé peut comprendre l'étape de compresser la préforme avant durcissement de la résine afin d'obtenir un taux volumique de fibres prédéterminé La résine peut être en différents matériaux thermoplastiques et par exemple en : polypropylène, 35 polyamide, acrylique, polyéthylène sulfone (PES), polyétherester cétone (PEEK), polyether cétone cétone (PEKK), polyether imide (PEI)." Le procédé peut comprendre l'étape ultérieure d'assembler plusieurs pièces, dites intermédiaires, entre elles pour obtenir une pièce finale. REVENDICATIONS1. Procédé pour fabriquer une pièce (1) en matériau composite, comprenant les étapes de : - disposer des fibres longues de renfort (24) et de la résine dans un outillage de préformage (16) de manière à constituer une préforme (32 ; 320) de la pièce (1) ; les fibres longues étant disposées pour s'étendre au moins en partie selon au moins une direction de sollicitation mécanique de la pièce à fabriquer ; mettre en forme à chaud cette préforme (32 ; 320) dans un outillage de mise en forme, en veillant à contenir les fibres dans l'outillage pour obtenir la pièce ; refroidir la pièce en la maintenant sous pression. 2. Procédé selon la revendication 1, dans lequel l'outillage de mise en forme est agencé pour que la pièce obtenue présente des caractéristiques géométriques finales de la pièce à fabriquer. 3. Procédé selon l'une quelconque des revendications précédentes, dans lequel des fibres de fonctionnalités différentes des fibres de renfort sont combinées aux fibres de renfort. 4. Procédé selon l'une quelconque des revendications précédentes, comprenant l'étape de placer dans l'outillage de préformage au moins un insert pour que celui-ci soit intégré dans le matériau de la préforme. 5. Procédé selon l'une quelconque des revendications précédentes, comprenant ultérieurement l'étape d'assembler plusieurs pièces. 6. Procédé selon l'une quelconque des revendications précédentes, comprenant l'étape de compresser la préforme avant durcissement de la résineafin d'obtenir un taux volumique de fibres prédéterminé. 7. Procédé selon l'une quelconque des revendications précédentes, dans lequel on utilise un outillage de préformage (16) pourvu de reliefs pour le placement des fibres. 8. Procédé selon la revendication 7, dans lequel les reliefs (17-23) sont rétractables. 9. Procédé selon l'une quelconque des revendications précédentes, dans lequel on utilise un outillage de préformage (16) et un outillage de mise en forme (31) distincts, et dans lequel la préforme (32) est refroidie avant d'être transférée depuis l'outillage de préformage vers l'outillage de mise en forme. 10. Procédé selon l'une quelconque des revendications précédentes, dans lequel les fibres sont pré-imprégnées de résine avant leur mise en place dans l'outillage de préformage. 11. Procédé selon l'une quelconque des revendications 1 à 9, dans lequel les fibres sont sèches 20 lors de leur mise en place dans l'outillage de préformage. 12. Procédé selon l'une quelconque des revendications précédentes, dans lequel les fibres ont une longueur au moins supérieure ou égale à un multiple 25 entier d'une longueur de la pièce. 13. Procédé selon l'une quelconque des revendications précédentes, dans lequel les quantités relatives de fibres et de résine sont choisies pour obtenir un taux volumique de fibres d'environ 65% dans la 30 pièce. 14. Procédé selon l'une quelconque des revendications précédentes, dans lequel l'outillage de préformage comprend une platine inférieure (40.1) montée pour coulisser dans une empreinte recevant les fibres, la 35 platine inférieure (40.1) se trouvant vers le haut del'empreinte au début du bobinage et descendant au fur et à mesure que l'épaisseur de fibres bobinées augmente. 15. Procédé selon l'une quelconque des revendications précédentes, dans lequel, il est prévu lors du préformage, un surplus local de matériau dans une zone de la préforme de manière à former par déplacement de matériau lors de la mise en forme une nervure en un autre endroit de la pièce.